(57)【要約】【課題】マトリックス樹脂単体に比較して、特に耐熱性、剛性、寸法安定性を向上させたマレイミド樹脂組成物および成形体を提供する。【解決手段】マレイミド系樹脂１００重量部と窒化ホウ素ナノチューブ０．０１〜１００重量部とからなるマレイミド系樹脂組成物。【選択図】なし【特許請求の範囲】
【請求項１】
マレイミド系樹脂１００重量部と窒化ホウ素ナノチューブ０．０１〜１００重量部とからなるマレイミド系樹脂組成物。
【請求項２】
窒化ホウ素ナノチューブの平均直径が０．４ｎｍ〜１μｍ、アスペクト比が５以上であることを特徴とする請求項１に記載のマレイミド系樹脂組成物。
【請求項３】
窒化ホウ素ナノチューブが共役系高分子で被覆されていることを特徴とする請求項１または２記載のマレイミド系樹脂組成物。
【請求項４】
マレイミド系樹脂１００重量部と窒化ホウ素ナノチューブ０．０１〜１００重量部とからなる請求項１〜３の何れかに記載のマレイミド系樹脂組成物からなる成形体。
【請求項５】
共役系高分子を窒化ホウ素ナノチューブに被覆した後、当該窒化ホウ素ナノチューブをマレイミド系樹脂または該樹脂溶液に混合分散させる工程を含む請求項３記載のマレイミド系樹脂組成物の製造方法。
【発明の詳細な説明】
【技術分野】
【０００１】
マレイミド系樹脂と窒化ホウ素ナノチューブとを均一に分散させたマレイミド系樹脂組成物、およびその製造方法に関する。更に詳しくは、構造の規定された無機のナノチューブをフィラーとしてナノレベルで分散させることにより、少量のフィラー添加においても、従来のマレイミド系樹脂及びその組成物に比べて効率よく耐熱性、剛性および寸法安定性を向上させたマレイミド系樹脂組成物に関する。
【背景技術】
【０００２】
カーボンナノチューブは、従来にない機械的物性、電気的特性、熱的特性等を有するためナノテクノロジーの有力な素材として注目を浴び、広範な分野で応用の可能性が検討され、一部実用化が開始されている。
【０００３】
ポリマーコンポジットとしては、フィラーにカーボンナノチューブを用いてポリマーに添加することで、ポリマーの機械的物性、導電性、耐熱性等を改質する試みも行われている。例えばポリアミド、アクリロニトリル等の汎用樹脂とカーボンナノチューブからなるポリマーコンポジットに関しては、得られる樹脂組成物における導電性改良、機械特性改良に関する報告例（特許文献１、非特許文献１）や、これらポリマーのフォームとカーボンナノチューブからなる導電性ポリマーフォームが報告されている（特許文献２）。また、カーボンナノチューブを共役系高分子で被覆することで、カーボンナノチューブの分散性を極めて高め、少ないカーボンナノチューブの量でマトリクス樹脂に高い導電性を付与するとの報告（特許文献３参照）がある。更に、ポリメチルメタクリレートやポリスチレンのような側鎖構造を有するポリマーとカーボンナノチューブからなるポリマーコンポジットに関して、共役系高分子で単層カーボンナノチューブを被覆することにより、わずかな単層カーボンナノチューブ添加量であっても弾性率が飛躍的に向上するとの報告（特許文献４参照）がある。
【０００４】
近年、カーボンナノチューブと構造的な類似性を有する窒化ホウ素ナノチューブも、従来にない特性を有する材料として注目を浴びている（特許文献５参照）。窒化ホウ素ナノチューブは、カーボンナノチューブに匹敵するレベルの優れた機械的物性、熱伝導性を有するだけでなく、化学的に安定でカーボンナノチューブよりも優れた耐酸化性を有することが知られている。また、絶縁性であるため、絶縁性放熱材料としても期待できる。特許文献４にはカーボンナノチューブの代わりに窒化ホウ素ナノチューブを使用しても良いとの記載があるが、飛躍的な効果を得るためには側鎖構造を有するポリマーに限定されておりそれ以外の主鎖型芳香族ポリマーでの具体的な報告はされていない。
【０００５】
一方、マレイミド系樹脂は高い耐熱性と透明性を有するため従来より、自動車分野、電気電子分野をはじめ、住宅建材、医療分野、食品分野等へも構造素材として広く利用されてきている。このような使用用途の拡大に伴い、分野によっては更なる剛性などの機械特性、耐熱性の向上が要求されている。このような必要特性の高度化、多様化に対して応えるべく、例えば特許文献６には、Ｎ−フェニルマレイミド−オレフィン系共重合体にガラス繊維を添加することにより耐熱性、剛性に優れた組成物を得る技術が開示されている。しかし、これらの無機繊維充填材はサイズがμｍオーダー以上のバルク状固体であり、複合による一定の効果は得られるものの、繊維の配向に伴って異方性が生じ、寸法安定性が低下したり、成形品の表面外観も損なわれる恐れがある。またバルクサイズの分散体であるため十分な補強効果を得るためには多量の配合を必要とし、それによって耐衝撃性、靭性が低下するという問題もある。場合によっては成形品に反りやヒケが発生し外観の劣化、表面の荒れが生ずるため精密性や厳しい形状精度が求められる用途には適さない。
【０００６】
バルクサイズの繊維強化材に替えて、有機修飾粘土などサブミクロンサイズの無機粒子添加することによりマレイミド系樹脂の物性を改良する試みも開示されているが（特許文献７）、クレイ自体の機械物性に制限があるため、剛性など機械物性の改良にはやはり多量の無機粒子の添加が必要であり、透明性などの樹脂本来の特徴を維持するに適しているとはいえない。更に無機粘土は空気中の水分との相互作用で水酸基（−ＯＨ基）が現れる可能性があり、無機フィラーの表面が混練時にマレイミド単位を解重合（加水分解など）し、複合材料組成物の物性を低下させる恐れもある。このようにマレイミド系樹脂に関して、フィラーの効果不足や変性樹脂の物性低減などの課題を解決すべく、大きな比表面積により少量でも高い効果を有し、ナノレベルで分散可能なナノフィラーの探索が望まれている。しかしながらカーボンナノチューブ並の機械特性と優れた耐熱性、化学安定性を有する窒化ホウ素ナノチューブをフィラーとして添加、成形することにより機械的物性、寸法安定性の改善されたマレイミド系樹脂成型体を得たとの報告はこれまで無い。
【０００７】
【特許文献１】特開２００５−２００６２０号公報
【特許文献２】特表２００５−５２１７８２号公報
【特許文献３】特開２００４−２６２１号公報
【特許文献４】特開２００４−２４４４９０号公報
【特許文献５】特開２０００−１０９３０６号公報
【特許文献６】特開平５−１４０３７５号公報
【特許文献７】特開平８−２８３４６９号公報
【非特許文献１】Ａｄｖａｎｃｅｄ Ｍａｔｅｒｉａｌｓ  ２００４, １６, ５８−６１
【発明の開示】
【発明が解決しようとする課題】
【０００８】
本発明の目的は、従来のような多量のバルクフィラーを含有するマレイミド系樹脂組成物に対して、組成物の成形性や外観に影響を与えないことが必要な用途を含め少量あるいは多量の添加であっても効率よく耐熱性、剛性及び寸法安定性を向上させたマレイミド系樹脂組成物を提供することを目的とする。
【課題を解決するための手段】
【０００９】
そこで本発明者らは上記の課題を解決すべく検討した結果、窒化ホウ素ナノチューブをマレイミド系樹脂に添加することにより、マレイミド系樹脂の成形性を損なうことなく高度な耐熱性、剛性及び寸法安定性を付与し得ることを見出し本発明に到達した。
【００１０】
すなわち、本発明は、
１．マレイミド系樹脂１００重量部と窒化ホウ素ナノチューブ０．０１〜１００重量部とからなるマレイミド系高弾性耐熱樹脂組成物。
２．窒化ホウ素ナノチューブの平均直径が０．４ｎｍ〜１μｍ、アスペクト比が５以上であることを特徴とする上記に記載のマレイミド系樹脂組成物。
３．窒化ホウ素ナノチューブが共役系高分子で被覆されていることを特徴とする上記に記載のマレイミド系樹脂組成物。
４．マレイミド系樹脂１００重量部と窒化ホウ素ナノチューブ０．０１〜１００重量部とからなる上記に記載のマレイミド系樹脂組成物からなる成形体。
５．共役系高分子を窒化ホウ素ナノチューブに被覆した後、当該窒化ホウ素ナノチューブをマレイミド系樹脂または該樹脂溶液に混合分散させる工程を含む上記に記載のマレイミド系樹脂組成物の製造方法。
により構成される。
【発明の効果】
【００１１】
本発明によりマレイミド系樹脂中に窒化ホウ素ナノチューブが均一にナノ分散している樹脂組成物が得られ、従来のマレイミド系樹脂に優れた耐熱性、剛性、および寸法安定性を付与することができ、また従来のマレイミド系樹脂に優れた熱伝導性を付与することが期待される。
【００１２】
本発明のマレイミド系樹脂組成物は、溶液あるいは溶融状態からの押し出し、射出成型などの任意の成形方法により、透明性を維持してフィルムや構造体など所望の形状に成形でき、従来のマレイミド系樹脂を超える高温での低線膨張係数、寸法安定性を示している。このため、透明性、耐熱性、剛性および寸法安定性が要求される自動車分野、電気電子分野、航空、船舶分野、住宅分野、医療分野、食品分野等の広い用途における構造部材として好適に使用することができる。
【発明を実施するための最良の形態】
【００１３】
以下本発明を詳細に説明する。
（窒化ホウ素ナノチューブ）
本発明において、窒化ホウ素ナノチューブとは、窒化ホウ素からなるチューブ状材料であり、理想的な構造としては６角網目の面がチューブ軸に平行に管を形成し、一重管もしくは多重管になっているものである。窒化ホウ素ナノチューブの平均直径は、好ましくは０．４ｎｍ〜１μｍ、より好ましくは０．６〜５００ｎｍ、さらにより好ましくは０．８〜２００ｎｍである。ここでいう平均直径とは、一重管の場合、その平均外径を、多重管の場合はその最外側の管の平均外径を意味する。平均長さは、好ましくは１０μｍ以下、より好ましくは５μｍ以下である。アスペクト比は、好ましくは５以上、さらに好ましくは１０以上である。アスペクト比の上限は、平均長さが１０μｍ以下であれば限定されるものではないが、上限は実質２５０００である。よって、窒化ホウ素ナノチューブは、平均直径が０．４ｎｍ〜１μｍ、アスペクト比が５以上であることが好ましい。
【００１４】
窒化ホウ素ナノチューブの平均直径およびアスペクト比は、電子顕微鏡による観察から求めることが出来る。例えばＴＥＭ（透過型電子顕微鏡）測定を行い、その画像から直接窒化ホウ素ナノチューブの直径および長手方向の長さを測定することが可能である。また組成物中の窒化ホウ素ナノチューブの形態は例えば繊維軸と平行に切断した繊維断面のＴＥＭ（透過型電子顕微鏡）測定により把握することが出来る。
【００１５】
窒化ホウ素ナノチューブは、アーク放電法、レーザー加熱法、化学的気相成長法を用いて合成できる。また、ホウ化ニッケルを触媒として使用し、ボラジンを原料として合成する方法も知られている。また、カーボンナノチューブを鋳型として利用して、酸化ホウ素と窒素を反応させて合成する方法もが提案されている。本発明に用いられる窒化ホウ素ナノチューブは、これらの方法により製造されるものに限定されない。窒化ホウ素ナノチューブは、強酸処理や化学修飾された窒化ホウ素ナノチューブも使用することができる。
【００１６】
窒化ホウ素ナノチューブは共役系高分子で被覆されていることが好ましい。窒化ホウ素ナノチューブを被覆する共役系高分子は、窒化ホウ素ナノチューブと相互作用が強く、マトリクス樹脂であるマレイミド系樹脂との相互作用も強いものが好ましい。これらの共役系高分子としては、例えば、ポリフェニレンビニレン系高分子、ポリチオフェン系高分子、ポリフェニレン系高分子、ポリピロール系高分子、ポリアニリン系高分子、ポリアセチレン系高分子等が挙げられる。中でも、ポリフェニレンビニレン系高分子、ポリチオフェン系高分子及びポリピロール系高分子等が好ましい。
【００１７】
窒化ホウ素ナノチューブは、ホウ素原子と窒素原子の間のダイポール相互作用により局所的な極性構造を有しており、極性構造を有する媒体への親和性、分散性がカーボンナノチューブより優れることが期待される。更に電子構造的に広いバンドギャップを有するため絶縁性であり、絶縁放熱材料としても期待できる他、カーボンナノチューブと異なり白色であることから着色を嫌う用途にも応用できるなど、媒体としてのポリマーの特徴を活かしたコンポジット創製が可能となる。
【００１８】
本発明の樹脂組成物においては、マレイミド系樹脂１００重量部に対して、窒化ホウ素ナノチューブが、０．０１〜１００重量部の範囲内で含有されるものである。本発明におけるマレイミド系樹脂１００重量部に対する上記窒化ホウ素ナノチューブの含有量の下限は、０．０１重量部であるが、本発明においては特に、０．０５重量部以上が好ましく、より好ましくは０．１重量部以上であることが好ましい。一方、マレイミド系樹脂１００重量部に対する窒化ホウ素ナノチューブの含有量の上限は、上述したように１００重量部以下であるが、本発明においては、８０重量部以下であることが好ましく、５０重量部以下であることがより好ましい。上記範囲内とすることにより、窒化ホウ素ナノチューブをマレイミド系樹脂に均一に分散させることが可能となるからである。また、窒化ホウ素ナノチューブが過度に多い場合は、均一な樹脂組成物を得ることが困難となり好ましくない。本発明の樹脂組成物は、窒化ホウ素ナノチューブに由来する窒化ホウ素フレーク、触媒金属等を含む場合がある。
【００１９】
ポリマー主鎖骨格内にイミド結合等のドナー性原子団から構成された電子構造を有するマレイミド系樹脂は、極性かつナノオーダー構造の規定された窒化ホウ素ナノチューブとナノレベルで静電的に相互作用することが可能である。ポリマーとナノチューブ間の特異的な相互作用の結果として得られるマレイミド系樹脂組成物においては、少量のフィラー添加においても、従来のマレイミド系樹脂及びその組成物に比べて効率のよい耐熱性、機械特性の改良が可能であり、バルク状態の無機フィラーを添加したマレイミドの範囲を超える性能を発現することも期待される。
【００２０】
本発明で使用するマレイミド系樹脂としては、下記式（１）
【化１】
2007254654.tif 000002
（ここでＲ１は炭素数１〜２０の脂肪族炭化水素基または炭素数６〜２０の核置換されていてもよい芳香族炭化水素基を示す）
で示されるマレイミド系モノマー単位、及び下記式（２）
【化２】
2007254654.tif 000003
（ここでＲ２，Ｒ３，Ｒ４はそれぞれ独立に水素又は炭素数１〜２０の脂肪族炭化水素基、または炭素数６〜２０の核置換されていてもよい芳香族炭化水素基を示す）
で示されるオレフィン系モノマー単位、および下記式（３）
【化３】
2007254654.tif 000004
（ここでＸ，Ｚはそれぞれ独立にニトリル基、カルボキシル基、または炭素数２〜２０のアルコキシカルボニル基を示し、Ｙは水素又は炭素数１〜２０の脂肪族炭化水素基、または炭素数６〜２０の核置換されていてもよい芳香族炭化水素基を示す）
で示される他のビニル系モノマー単位からなる共重合体を指す。
【００２１】
マレイミド系モノマー単位（１）としては、Ｎ−メチルマレイミド、Ｎ−エチルマレイミド、Ｎ−ｎ−プロピルマレイミド、Ｎ−ｉ−プロピルマレイミド、Ｎ−ｎ−ブチルマレイミド、Ｎ−ｉ−ブチルマレイミド、Ｎ−ｓ−ブチルマレイミド、Ｎ−ｔ−ブチルマレイミド、Ｎ−ｎ−ペンチルマレイミド、Ｎ−ｎ−ヘキシルマレイミド、Ｎ−ｎ−ヘプチルマレイミド、Ｎ−ｎ−オクチルマレイミド、Ｎ−ラウリルマレイミド、Ｎ−ステアリルマレイミド、Ｎ−シクロプロピルマレイミド、Ｎ−シクロブチルマレイミド、Ｎ−シクロヘキシルマレイミド等のＮ−アルキル置換マレイミド類、及びＮ−フェニルマレイミド、Ｎ−（２−メチルフェニル）マレイミド、Ｎ−（３−メチルフェニル）マレイミド、Ｎ−（４−メチルフェニル）マレイミド、Ｎ−（２−エチルフェニル）マレイミド、Ｎ−（３−エチルフェニル）マレイミド、Ｎ−（２−ｎ−プロピルフェニル）マレイミド、Ｎ−（２−ｉ−プロピルフェニル）マレイミド、Ｎ−（２−ｎ−ブチルフェニル）マレイミド、Ｎ−（２，６−ジメチルフェニル）マレイミド、Ｎ−（２，４，６−トリメチルフェニル）マレイミド、Ｎ−（２，６−ジエチルフェニル）マレイミド、Ｎ−（２，４，６−トリエチルフェニル）マレイミド、Ｎ−（２−メトキシフェニル）マレイミド、Ｎ−（２，６−ジメトキシフェニル）マレイミド、Ｎ−（２−ブロモフェニル）マレイミド、Ｎ−（２−クロロフェニル）マレイミド、Ｎ−（２−ブロモフェニル）マレイミド、Ｎ−（２，６−ジブロモフェニル）マレイミド等のＮ−フェニルマレイミド類であり、このうち得られる樹脂の耐熱性、色調の点から２−あるいは２，６−置換フェニルマレイミド、Ｎ−メチルマレイミド、Ｎ−エチルマレイミド、Ｎ−ｉ−プロピルマレイミドあるいはＮ−シクロヘキシルマレイミド等が好ましい。これらは１種または２種以上組み合わせて用いることもできる。
【００２２】
本発明で用いるマレイミド系樹脂中のマレイミド系モノマー単位（１）の含有量は好ましくは１５〜６５重量％、より好ましくは２０〜５０重量％の範囲である。マレイミド系モノマー単位（１）の含有量が１５重量％未満の場合には得られるマレイミド系樹脂組成物の耐熱性が低くなる場合があり、一方、６５重量％を超える場合にはマレイミド系樹脂組成物の流動性が低く成形加工性が劣る場合がある。
【００２３】
オレフィン系モノマー単位（２）としては、イソブテン、２−メチル−１−ブテン、２−メチル−１−ペンテン、２−メチル−１−ヘキセン、１−メチル−１−ヘプテン、１−イソオクテン、２−メチル−１−オクテン、２−エチル−１−ペンテン、２−メチル−２−ブテン、２−メチル−２−ペンテン、２−メチル−２−ヘキセン等の脂肪族オレフィン類、及び  スチレン、α−メチルスチレン、パラメチルスチレン、ｔ−ブチルスチレン、クロルスチレン、ブロモスチレン、ビニルトルエンなどの芳香族オレフィン類が挙げられ、このうち耐熱性や成形性の面からイソブテン及びスチレンが好ましい。これらオレフィン系単量体は１種または２種以上組み合わせて用いることができる。
【００２４】
本発明で用いるマレイミド系樹脂中のオレフィン系モノマー単位（２）の含有量は好ましくは３５〜８５重量％、より好ましくは４０〜７０重量％の範囲である。芳香族ビニル系単量体単位（ａ−２）の含有量が３５重量％未満では得られるマレイミド系樹脂組成物の流動性が低く成形加工性が劣ったものとなる場合があり、一方、８５重量％を超える場合にはマレイミド系樹脂組成物の耐熱性が低下する場合がある。
【００２５】
他のビニル系モノマー単位（３）としては、シアン化ビニル系モノマー、アクリル酸エステル系モノマー、メタクリル酸エステル系モノマー、不飽和ジカルボン酸無水物系モノマー、およびビニルカルボン酸系モノマーなどが挙げられる。シアン化ビニル系モノマーとしてはアクリロニトリル、メタクリロニトリル、フマロニトリルなどが挙げられ、アクリロニトリルが好ましい。アクリル酸エステル系モノマーとしてはアクリル酸メチル、アクリル酸エチル、アクリル酸プロピル、アクリル酸ブチル、アクリル酸シクロヘキシルなどが挙げられる。メタクリル酸エステル系モノマーとしてはメタクリル酸メチル、メタクリル酸エチル、メタクリル酸プロピル、メタクリル酸ブチル、メタクリル酸フェニル、メタクリル酸イソボルニル、メタクリル酸ベンジル、メタクリル酸トリクロロエチルなどが挙げられ、メタクリル酸メチルが好ましい。さらに、不飽和ジカルボン酸無水物系モノマーとしてはマレイン酸、メタコン酸、シトラコン酸の無水物などが挙げられ、マレイン酸無水物が好ましい。またビニルカルボン酸系モノマーとしてはアクリル酸、メタクリル酸などが挙げられ、メタクリル酸が好ましい。これら他のビニル系モノマーは１種で、または２種以上を組み合せて用いることができる。本発明で使用するマレイミド系樹脂中の他のビニル系モノマー単位（３）の含有量は好ましくは０〜３５重量％、より好ましくは０〜２５重量％である。他のビニル系モノマー単位（３）が３５重量％を超えると、得られるマレイミド系樹脂組成物の耐熱性、耐衝撃性、加工性などが損われる場合がある。
【００２６】
本発明で使用するマレイミド系樹脂を製造する方法としては、一般に公知の付加重合法として、例えば塊状重合法、溶液重合法、懸濁重合法および乳化重合法のいずれをも好ましく採用することができる。また、本発明で使用するマレイミド系樹脂を製造するに際しては、所望により重合開始剤、連鎖移動剤、熱安定剤などを添加することが可能である。
【００２７】
重合開始剤としては、ケトンパーオキシド類、パーオキシケタール類、ハイドロパーオキシド類、ジアルキルパーオキシド類、ジアシルパーオキシド類パーオキシエステル類、パーオキシジカーボネイト類などの有機過酸化物やアゾ化合物を好ましく用いることができる。ここで有機化酸化物としては、ベンゾイルパ−オキサイド、ラウリルパ−オキサイド、オクタノイルパ−オキサイド、アセチルパ−オキサイド、ジ−ｔ−ブチルパ−オキサイド、ｔ−ブチルクミルパ−オキサイド、ジクミルパ−オキサイド、ｔ−ブチルパ−オキシアセテ−ト、ｔ−ブチルパ−オキシベンゾエ−ト、メチルエチルケトンパーオキシド、メチルイソブチルケトンパーオキシド、メチルシクロヘキサノンパーオキシド、アセチルアセトンパーオキシド、１，１−ジブチルパーオキシ−３，３，５−トリメチルシクロヘキサン、１，１−ジブチルパーオキシシクロヘキサン、２，２−ジ−ｔ−ブチルパーオキシブタン、２，２，４−トリメチルペンチル−２−ハイドロパーオキシド、２，５−ジメチル−２，５−ジ−（ｔ−ブチルパーオキシ）ヘキサン、トリス−（ｔ−ブチルパーオキシ）トリアジン、ジ−ｔ−ブチルパーオキシヘキサハイドロテレフタレートなどが挙げられる。またアゾ化合物としては、２，２’−アゾビス（２，４−ジメチルバレロニトリル）、２，２’−アゾビス（２−ブチロニトリル）、２，２’−アゾビスイソブチロニトリル、ジメチル−２，２’−アゾビスイソブチレ−ト、１，１’−アゾビス（シクロヘキサン−１−カルボニトリル）、２，２’−アゾビス（２−メチルブチロニトリル）、２，２’−アゾビス［２−（２−イミダゾリン−２−イル）プロパン、アゾジ−ｔ−オクタン２−シアノ−２−プロピルアゾホルムアミド、２，２’−アゾビス（２−ヒドロキシメチルプロピオニトリル）等が挙げられる。
【００２８】
本発明で使用するマレイミド系樹脂を製造するに際して所望により用いることができる連鎖移動剤としては公知であるものが使用でき、メルカブタン類、テルペン油類、α−メチルスチレンダイマーなどが挙げられる。また本発明で使用するマレイミド系樹脂を製造するに際して所望により用いることができる熱安定剤などの添加剤としては一般に公知であるものが使用できるが、重合を阻害したり着色などの弊害をもたらすものは好ましくない。
【００２９】
溶液重合法において使用可能な溶媒としては、ベンゼン、トルエン、キシレン、エチルベンゼン、シクロヘキサン、ジオキサン、テトラヒドロフラン、アセトン、メチルエチルケトン、ジメチルホルムアミド、イソプロピルアルコ−ル、ブチルアルコ−ル等が挙げられる。
重合温度は開始剤の分解温度に応じて適宜設定することができるが、一般的には４０〜３００℃の範囲で行うことが好ましい。
【００３０】
また、マレイミド単位については上述の様に対応するモノマー単位を直接共重合する他に、無水マレイン酸を原料モノマーとして共重合を行い、得られる樹脂中間体をアルキルアミン等により後イミド化することにより得ることもできる。
このような後イミド化反応は、例えば、樹脂中間体を溶融状態あるいはメタノ−ル，エタノ−ル，プロパノ−ルなどのアルコ−ル溶媒、ベンゼン，トルエンなどの芳香族溶媒等に溶解あるいは分散させ、アニリン、２，６−ジエチルアニリンなどの一級アミンと１００〜３５０℃の温度で反応させることにより行われる。
【００３１】
本発明の樹脂組成物において用いられるマレイミド系樹脂は、ポリスチレン標準を用いたゲルパーミエーションクロマトグラフィーで測定して、約１０００〜約５００００００グラム／モル（ｇ／ｍｏｌ）、さらに好ましくは約１０００００〜約１００００００ｇ／ｍｏｌ、の重量平均分子量を有する。分子量が５００００００グラム／モル（ｇ／ｍｏｌ）を越える場合には成形性が悪くなり、１０００グラム／モル（ｇ／ｍｏｌ）未満の場合には得られる樹脂が脆くなる傾向にある。
【００３２】
本発明のマレイミド系樹脂組成物には、組成物本来の特性を損なわない範囲で、必要に応じて１種以上の他の樹脂を更に含んでいてもよい。適当な樹脂には、例えば、アクリロニトリル−スチレン共重合体（ＡＳ樹脂）、α−メチルスチレン−アクリロニトリル共重合体（αＳＡＮ）、ポリメチルメタクリレート（ＰＭＭＡ）、メチルメタクリレート−スチレン共重合体（ＭＳ樹脂）、耐衝撃性ポリスチレン（ＨＩＰＳ）、ポリカーボネートなどが挙げられる。
かかる他の樹脂が存在する場合、組成物の全重量を基準にして約１〜約４０重量％、好ましくは約２０重量％以下の量で使用し得る。
【００３３】
（樹脂組成物の製造方法について）
本発明のマレイミド系樹脂組成物の製造方法としては以下に示す方法で調整可能である。
樹脂組成物の製造方法として、一つにはマレイミドその他の共重合モノマー成分をあらかじめ窒化ホウ素ナノチューブと混合した後にin situに重合することによる方法がある。この方法は大量の組成物を簡便に調整するに適している一方で、共重合モノマー安定性などの面から混合条件の制約を受けることもある。
【００３４】
第二に、より一般的かつ実用的な方法としては、樹脂をあらかじめ調整後に窒化ホウ素ナノチューブを混合する方法がある。この方法はマレイミド系樹脂中に窒化ホウ素ナノチューブを溶融状態にて高せん断応力下に混合、分散することによる方法、あるいはマレイミド系樹脂、窒化ホウ素ナノチューブとマレイミド系樹脂を溶解する溶媒からなる樹脂溶液を調整する工程と成形した後に該溶媒を除去する工程からなる方法の何れをも用いることができる。
【００３５】
ここで、溶融状態にて本発明のマレイミド系樹脂組成物を製造する場合、リボンブレンダー、ヘンシェルミキサー、バンバリーミキサー、ドラムタンブラー、単軸スクリュー押出機、二軸スクリュー押出機、コニーダ、多軸スクリュー押出機等を用いて溶融混練することができる。また、窒化ホウ素ナノチューブの添加方法としては、ブレンド法やグラフトブレンド法におけるマレイミド系樹脂への添加剤混合の際に窒化ホウ素ナノチューブを溶融混練する方法等任意の方法を選定することができる。溶融混練時の樹脂温度としては、マレイミド系樹脂組成物の劣化を避けるべく３００℃以下であることが好ましい。
【００３６】
一方、溶液を用いる場合の窒化ホウ素ナノチューブ含有樹脂溶液の製造方法としては、Ａ）マレイミド系樹脂を溶解させることが可能な溶媒に窒化ホウ素ナノチューブを分散させた分散液を調整し、マレイミド系樹脂を添加、溶解させてマレイミド系樹脂と窒化ホウ素ナノチューブからなる混合溶液を調整する方法、Ｂ）マレイミド系樹脂を溶解させることが可能な溶媒にマレイミド系樹脂を溶解した樹脂溶液に窒化ホウ素ナノチューブを添加して分散させる方法、Ｃ）マレイミド系樹脂を溶解させることができる溶媒にマレイミド系樹脂と窒化ホウ素ナノチューブを添加して調整する方法等が利用できる。本発明では何れかの方法を単独で用いるか、あるいは何れかの方法を組み合わせても良い。中でも、Ａ）の窒化ホウ素ナノチューブ分散液にマレイミド系樹脂を添加、溶解させる方法が好ましい。
【００３７】
この際に例えば窒化ホウ素ナノチューブを溶媒中でビーズミル処理することや超音波処理を施す、強力なせん断処理を施すことにより窒化ホウ素ナノチューブの分散性を向上することができる。中でも、超音波処理を施す方法が好ましい。本発明においても窒化ホウ素ナノチューブ分散液にマレイミド系樹脂を添加して超音波処理等を施すことにより、窒化ホウ素ナノチューブの分散性が飛躍的に向上することを見出した。
【００３８】
本発明においてマレイミド系樹脂を溶解させることが可能な溶媒としては、ジメチルホルムアミド、ジメチルアセトアミド、Ｎ−メチルピロリドン、ジメチルスルホキシド、1,3-ジメチル-2-イミダゾリジノン、スルホラン、クロロホルム、ジクロロメタン、テトラヒドロフランなどが挙げられるがこれらに限定されるものではなく、必要に応じて溶媒を選ぶことができる。
【００３９】
溶解性を損なわない範囲で、メタノール、エタノール、ブタノール、オルトクロロフェノール、アセトン、酢酸エチル、エチレングリコール、クロロベンゼン、アニソール、エトキシベンゼン、ｏ−ジクロロベンゼン、トルエン、キシレン、ベンゼン、クロロトルエン、水といった溶媒が含まれていても差し支えない。
【００４０】
また、共役系高分子で被覆した窒化ホウ素ナノチューブを使用する場合は、共役系高分子を窒化ホウ素ナノチューブに被覆した後、共役系高分子で被覆された窒化ホウ素ナノチューブを上記のようにマレイミド系樹脂または該樹脂溶液に混合分散させることにより本発明の樹脂組成物を製造することができる。
【００４１】
窒化ホウ素ナノチューブを共役高分子で被覆する方法として特に限定はされないが、１）窒化ホウ素ナノチューブを溶融している共役高分子に添加して混合する無溶媒で行う方法２）窒化ホウ素ナノチューブと共役高分子を、共役高分子を溶解する溶媒中で分散混合する方法等が挙げられる。２）の方法においては窒化ホウ素ナノチューブを分散させる方法として超音波や各種攪拌方法を用いることができる。攪拌方法としては、ホモジナイザーのような高速攪拌やアトライター、ボールミル等の攪拌方法も使用することができる。
【００４２】
本発明のマレイミド系樹脂組成物とは、このようなマレイミド系樹脂を調整、窒化ホウ素ナノチューブと複合した後、任意の成型を行う前の塊状やペレット状などのいわゆる成型前ポリマーを意味する。このようなマレイミド系樹脂組成物は、調整した後に更に湿式、乾-湿式、あるいは乾式工程を経てフィルム状に成型、もしくは溶融成形を経てフィルム状に成形することができる。例えば、前述の窒化ホウ素ナノチューブ含有樹脂溶液を成形したのち、溶媒を除去することからなる成形体の製造方法を包含する。例えばフィルムの場合、ガラス、金属といった基板上にキャストして成形したのち、乾式製膜あるいは湿式製膜、乾式製膜と湿式製膜の併用によりフィルムを作製することが可能である。また溶融後に射出成型などにより任意の形状に加工することも可能である。これらの成型工程において、流動配向、せん断配向、又は延伸配向させる事によりマレイミド系樹脂および窒化ホウ素ナノチューブの配向を高め機械特性を向上させる事が出来る。
【００４３】
また本発明のマレイミド系樹脂組成物は、その成形物、物性を損なわない範囲で各種添加剤の使用が可能であり、例えば難燃剤、酸化防止剤、紫外線防止剤、核剤、滑剤、離型剤、発泡剤、架橋剤、着色剤、充填剤等の添加剤を加えても差し支えない。
【実施例】
【００４４】
以下に実施例を示し、本発明を更に具体的に説明するが、本発明はこれら実施例の記載に限定されるものではない。
（１）強伸度測定
強伸度は、５０ｍｍ×１０ｍｍのサンプルを用い、引張り速度５ｍｍ／分で行いオリエンテックＵＣＴ−１Ｔによって測定した。
（２）ガラス転移温度
ガラス転移温度は、ＴＡインストルメント製ＴＡ２９２０を用いて窒素気流中、３０〜３００℃の範囲で昇温速度１０℃／分にて測定し、セカンドスキャンのピーク値よりガラス転移温度を計算した。
（３）熱膨張係数
熱膨張係数は、ＴＡインストルメント製ＴＡ２９４０を用いて空気中、３０〜８０℃の範囲で昇温速度１０℃／分にて測定し、セカンドスキャンの値を熱膨張係数とした。
【００４５】
[参考例１  窒化ホウ素ナノチューブの製造]
窒化ホウ素製のるつぼに、１：１のモル比でホウ素と酸化マグネシウムを入れ、るつぼを高周波誘導加熱炉で１３００℃に加熱した。ホウ素と酸化マグネシウムは反応し、気体状の酸化ホウ素（Ｂ２Ｏ２）とマグネシウムの蒸気が生成した。この生成物をアルゴンガスにより反応室へ移送し、温度を１１００℃に維持してアンモニアガスを導入した。酸化ホウ素とアンモニアが反応し、窒化ホウ素が生成した。１．５５ｇの混合物を十分に加熱し、副生成物を蒸発させると、反応室の壁から３１０ｍｇの白色の固体が得られた。続いて得られた白色固体を濃塩酸で洗浄、イオン交換水で中性になるまで洗浄後、６０℃で減圧乾燥を行い窒化ホウ素ナノチューブ（以下、ＢＮＮＴと略すことがある）を得た。得られたＢＮＮＴは、平均直径が２７．６ｎｍ、平均長さが２４６０ｎｍのチューブ状であった。
【００４６】
[参考例２  マレイミド共重合体の製造]
撹拌機、窒素導入管、モノマー導入管、温度計および脱気管の付いた３ｌオ−トクレ−ブに、Ｎ−フェニルマレイミド１７３重量部、Ｎ−メチルマレイミド１１１重量部、スチレン２６重量部、アクリロニトリル１３重量部及び２，２’−アゾビスイソブチロニトリル０．８重量部、トルエン１０００重量部を仕込み、窒素パ−ジを数回実施した後、液化イソブテン５００重量部を仕込み、６０℃で８時間重合を行った。反応内容物を過剰のメタノ−ルに注ぎポリマ−を析出させ、ろ過することによりポリマ−を分離した。ジクロロメタン／メタノ−ル系で再沈澱精製後、減圧下６０℃で２４時間乾燥した。収量は４３０ｇであった。得られたポリマ−の重量平均分子量は２８００００であり、ＮＭＲ測定よりＮ−フェニルマレイミド単位２２モル％、Ｎ−メチルマレイミド単位２２モル％、イソブテン単位４４モル％、スチレン６モル％およびアクリロニトリル６モル％からなる共重合体であった。
【００４７】
[実施例１]
参考例１で得られた窒化ホウ素ナノチューブ０．１５重量部を１００重量部のＮ−メチル−２−ピロリドンに添加して、超音波バスにて４時間処理を行い、窒化ホウ素ナノチューブ分散液を調整した。上記窒化ホウ素ナノチューブ分散液に参考例２で得られたマレイミド系共重合体０．１５重量部を添加して超音波バスにて３０分処理を行ったところ、飛躍的に窒化ホウ素ナノチューブの分散性が向上した。続いて更に１４．８５重量部の参考例２で得られたマレイミド系共重合体を添加して６０℃でマレイミド系共重合体が完全に溶解するまで攪拌した。得られた窒化ホウ素ナノチューブ含有マレイミド系樹脂溶液をガラス基板上に２００μｍのドクターブレードを使用してキャストした後、８０℃で１時間、１３０℃で１時間乾燥させた。続いて、乾燥したフィルムをイオン交換水中に投入しフィルムをガラス基板上より剥離し、１時間洗浄を行った。得られたフィルムを金枠に固定して３０ｍｍＨｇにて８０℃で１時間、１８０℃で１時間減圧乾燥を実施した。フィルムの厚みは３１μｍ、ガラス転移温度は１７２．２℃、熱膨張係数は６４．９ｐｐｍ/℃、及び引張弾性率は３．３７Ｇｐａであった。
【００４８】
[実施例２]
（共役系高分子で被覆した窒化ホウ素ナノチューブの作製）
参考例１で得られた窒化ホウ素ナノチューブ０．１重量部を１００重量部のジクロロメタンに添加して超音波バスにて２時間処理を行い、窒化ホウ素ナノチューブ分散液を調整した。続いて０．１重量部のアルドリッチ製ポリ（ｍ−フェニレンビニレン−ｃｏ−２，５−ジオクトキシ−ｐ−フェニレンビニレン）を添加して超音波処理を１時間実施した。得られた分散液をミリポア製オムニポアメンブレンフィルター０．１μでろ過し、大量のジクロロメタンで洗浄後、６０℃減圧乾燥を２時間行うことで黄色の共役系高分子で被覆された窒化ホウ素ナノチューブを得た。窒化ホウ素ナノチューブ上に被覆された共役系高分子の量は窒化ホウ素ナノチューブに対して４．２重量％であった。
【００４９】
（窒化ホウ素ナノチューブ含有マレイミド系樹脂の作製）
上記で作製の共役系高分子で被覆された窒化ホウ素ナノチューブ０．１８重量部を１００重量部のＮ−メチル−２−ピロリドンに添加して、超音波バスにて２時間処理を行い、窒化ホウ素ナノチューブ分散液を調整した。続いて参考例２で得られたマレイミド系共重合体１５重量部を添加して６０℃で樹脂が完全に溶解するまで攪拌した。得られた窒化ホウ素ナノチューブ含有マレイミド系樹脂溶液をガラス基板上に２００μｍのドクターブレードを使用してキャストした後、８０℃で１時間、１３０℃で１時間乾燥させた。続いて、乾燥したフィルムをイオン交換水中に投入しフィルムをガラス基板上より剥離し、１時間洗浄を行った。得られたフィルムを金枠に固定して３０ｍｍＨｇにて８０℃で１時間、１８０℃で１時間にて減圧乾燥を実施した。フィルムの厚みは３０μｍ、ガラス転移温度は１７３．１℃、熱膨張係数は６３．５ｐｐｍ/℃、及び引張弾性率は３．４３Ｇｐａであった。
【００５０】
[比較例１]
窒化ホウ素ナノチューブを含有しない以外は、実施例１と同様にマレイミド系樹脂のフィルムを作製した。フィルムの厚みは２９μｍ、ガラス転移温度は１７０．６℃、熱膨張係数は７５．３ｐｐｍ/℃及び引張弾性率は３．２０Ｇｐａであった。